Brevet FR3090412A1 — publié le 20200626

Description Titre de l'invention : MATÉRIAU AGGLOMÉRÉ ZÉOLITHIQUE, PROCÉDÉ DE PRÉPARATION ET UTILISATION POUR LA SÉ- PARATION NON-CRYOGÉNIQUE DE GAZ [pool ] La présente invention est relative à des matériaux adsorbants spécifiques pour la sé- paration non cryogénique dc gaz, plus particulièrement pour la séparation non cryogénique dc gaz industriels, et plus particulièrement encore pour la séparation dc l'azote par adsorption dans des flux gazeux tels que fair ainsi que la purification de l'hydrogène par adsorption de monoxyde de carbone (CO) et/ou d'azote (N2) ou encore la préparation d'oxygène de haute pureté à partir d'air. [0002] La séparation de l'azote de mélanges de gaz est à la base de plusieurs procédés non cryogéniques industriels, parmi lesquels la production d'oxygène à partir d'air par procédé PSA (« Pressure Swing Adsorption », en langue anglaise, soit « Adsorption modulée en pression ») ou VPSA (« Vacuum and Pressure Swing Adsorption », en langue anglaise, soit « Adsorption modulée en pression et sous vide »), le procédé PSA étant l'un des plus importants. [0003] Dans cette application, l'air est comprimé et envoyé sur une colonne d'adsorbant ayant une préférence marquée pour la molécule d'azote. On produit ainsi, pendant le cycle d'adsorption, de l'oxygène de pureté, généralement comprise entre 85% à 95%, et de l'argon. Après une certaine durée, la colonne est dépressurisée puis maintenue à pression basse, période pendant laquelle l'azote est désorbé. Une recompression est ensuite assurée au moyen d'une partie de l'oxygène produit et/ou par de l'air, puis le cycle continue. L'intérêt de ce procédé par rapport aux procédés cryogéniques réside dans la plus grande simplicité des installations et une plus grande facilité de maintenance. [0004] La qualité de l'adsorbant utilisé reste la clé d'un procédé efficace et compétitif. La performance de l'adsorbant est liée à plusieurs facteurs, parmi lesquels on peut notamment citer la capacité d'adsorption en azote et la sélectivité entre azote et oxygène qui seront déterminantes pour dimensionner les tailles de colonne et optimiser le rendement de production (rapport entre l'oxygène produit et oxygène entré), la cinétique d'adsorption qui permettra d'optimiser la durée des cycles et d'améliorer la productivité de l'installation. [0005] L'utilisation de tamis moléculaires comme adsorbants sélectifs de l'azote est une technologie aujourd'hui bien connue. La famille de zéolithes ayant un diamètre de pores d'au moins 0,4 nm (4 À) est présentée par exemple dans US3140931 pour la séparation de mélanges d'oxygène et d'azote. La performance comparée des différentes 2 formes ioniques des zéolithes est décrite dans US3140933, en particulier celle de la forme lithium présentée comme la plus efficace en termes de sélectivité. [0006] La demande FR2766476 décrit un adsorbant zéolithique amélioré pour la séparation des gaz de l'air et son procédé d'obtention. Ce document décrit un matériau adsorbant à base de zéolithe LSX comprenant du lithium, éventuellement du potassium, et à liant zéolithisé. Ce matériau adsorbant a une capacité d'adsorption d'azote supérieure ou égale à 26 cm3.g-'. Ledit matériau est fabriqué à partir d'au moins 95% de zéolithe de type LSX (ratio atomique Si/À1= 1) échangée au lithium. On s'aperçoit cependant que la résistance mécanique de ces agglomérés peut s'avérer insuffisante dans certaines applications. [0007] Le document W02014176002 décrit un procédé de préparation d'un adsorbant zéo- lithique utilisable pour séparer des composés gazeux, tels que l'oxygène et l'azote. La taille des billes de l'adsorbant zéolithique est typiquement de 1,8 mm. [0008] La demande de brevet US20130340612 décrit la préparation et l'utilisation d'une poudre d'adsorbant, tel qu'une zéolithe, mélangée avec un liant pour former un aggloméré zéolithique sous forme de billes. L'objectif dans cette publication est d'optimiser le profil poreux afin d'optimiser l'efficacité de séparation. À cette fin, il est décrit au § [0063] que le ratio diamètre des billes/diamètre des cristaux doit être compris entre 100 et 1000, pour une structure poreuse approximativement uniforme et une bonne résistance mécanique. [0009] L'importance actuelle des procédés de séparation non-cryogéniques de gaz industriels mettant en oeuvre des matériaux adsorbants zéolithiques (dits également « tamis moléculaires ») montre que la découverte et la mise au point d'adsorbants de plus en plus performants constitue un objectif important, à la fois pour les sociétés productrices de gaz et pour les sociétés fournissant lesdits tamis moléculaires. [0010] Un des objectifs de la présente invention est par conséquent la mise à disposition de matériaux adsorbants zéolithiques à capacité d'adsorption améliorée par rapport aux matériaux adsorbants zéolithiques existants, par exemple de type LiLSX, pour la séparation des gaz industriels, en particulier pour la séparation de l'azote et de l'oxygène, et plus particulièrement pour l'obtention d'oxygène gazeux de grande pureté pour usage médical. [0011] Un autre objectif est d'améliorer encore l'efficacité des concentrateurs d'oxygène médical, et en particulier de miniaturiser la taille des concentrateurs, par exemple en diminuant la taille des lits d'adsorbants (« bed size » en langue anglaise). Pour améliorer l'efficacité de tels concentrateurs, une solution pourrait être par exemple de diminuer la taille des matériaux agglomérés zéolithiques qui constituent les lits d'adsorbants présents dans lesdits concentrateurs. [0012] 11 a maintenant été découvert que les objectifs précités sont atteints, en totalité ou au 3 moins en partie grâce à la présente invention. D'autres objectifs encore apparaîtront dans la description de l'invention qui suit. [0013] La présente invention propose ainsi de nouveaux matériaux adsorbants zéol itiques hautement capacitifs, à partir de cristaux de zéolithe LSX, contenant du lithium, pour la séparation non cryogénique des gaz industriels en (V)PSA, en particulier pour la séparation d'azote et d'oxygène (N2102), et tout particulièrement pour la préparation d'oxygène médical à partir d'air, ainsi que pour la préparation industrielle d'oxygène par (V)PSA. [0014] Ainsi, et selon un premier aspect, la présente invention a pour objet un matériau aggloméré zéolithique sous forme de particule d'aggloméré zéolithique comprenant au moins une zéolithe et au moins un liant, ledit matériau aggloméré zéolithique présentant un ratio diamètre volumique moyen de la particule d'adsorbant par rapport au diamètre moyen en nombre des cristaux de zéolithe inférieur ou égal à 80, de préférence inférieur ou égal à 70. Ce ratio est supérieur à 1, de préférence supérieur à 2, de préférence encore supérieur à 4. Selon un mode de réalisation préféré, cc ratio est compris entre 80 et 2, de préférence entre 80 et 4, de préférence entre 70 et 4, de préférence encore entre 70 et 5. [0015] Selon un mode de réalisation préféré, le matériau aggloméré zéolitique selon l'invention comprend au moins des cristaux de zéolithe de type FAU, ledit matériau présentant un rapport atomique Si/AI compris entre 1 et 2,5, de préférence entre 1 et 2,0, de préférence encore entre 1 et 1,8, et de manière tout à fait préférée, entre 1 et 1,6, mesuré par fluorescence X, avec une incertitude de mesure de ± 0,05. [0016] Selon un mode de réalisation préféré, le matériau aggloméré zéolitique selon l'invention comprend des cristaux de zéolithe de type FAU de rapport atomique Si/Al compris entre 1,00 et 1,50, de préférence entre 1,00 et 1,40, de préférence encore entre 1,00 et 1,15, bornes incluses. [0017] Avantageusement, le matériau aggloméré zéolitique selon l'invention comprend des cristaux de zéolithe de type FAU, et plus particulièrement de zéolithe de type LSX ou Low Silica X » en langue anglaise, c'est-à-dire de zéolithe de ratio atomique Si/Al égal à 1,00 ± 0,05. Ces cristaux de zéolithe sont bien connus de l'homme du métier et peuvent être préparés selon tout moyen connu et par exemple en reprenant et/ou adaptant des modes opératoires décrits dans la demande FR2925478. [0018] Selon encore un autre mode de réalisation préféré, le matériau aggloméré zéolithique de l'invention présente une teneur en lithium, exprimée en poids de Li2O, comprise entre 8,0% et 12,0% en poids, bornes incluses, de préférence entre 9,0% et 12,0%, bornes incluses, de préférence encore entre 10% et 12,0% en poids, bornes incluses, par rapport au poids total du matériau aggloméré zéolithique. [0019] Selon un mode de réalisation, les cristaux de zéolithe mis en oeuvre dans le matériau aggloméré zéolithique de la présente invention présentent un diamètre moyen en nombre (d50) compris entre 5,0 pm et 20,0 pm, de préférence compris entre 5,0 pm et 15,0 pm. [0020] Le diamètre moyen des cristaux peut être modulé notamment en fonction des conditions opératoires de synthèse, et par exemple, par modulation d'un ou plusieurs des paramètres suivants : composition du milieu de synthèse, taux de cisaillement qui lui est appliqué, ajout en quantités plus ou moins importantes de semences dans le milieu de synthèse, température du milieu de synthèse, durée de la synthèse et autres, selon des techniques bien connues de l'homme du métier. [0021] Dans un mode de réalisation avantageux de la présente invention, le matériau zéo- lithique présente une phase non zéolithique (PNZ), telle que 0 lithisables, telles que par exemple et de manière non limitative des argiles choisies parmi attapulgites, sépiolites, bentonites, montmorillonites, et autres. [0039] Il est en outre possible, pendant l'étape a) d'agglomération, d'incorporer un ou plusieurs additif(s) organique(s), notamment dans le but de faciliter la mise en forme et/ou de conférer des propriétés particulières au matériau aggloméré, telles que tenue mécanique, profils poreux, et autres. Ces additifs sont bien connus de l'homme du métier et peuvent être incorporés à des teneurs comprises entre 0 et 5% en poids par rapport au poids total dudit produit obtenu à l'issue de l'étape a). [0040] L'opération de séchage de l'étape a) est réalisée de manière classique, de préférence à une température généralement comprise entre 50°C et 200°C, par exemple à environ 120°C. La calcination de l'étape a) est également réalisée selon des procédés connus et a pour but de réduire la teneur en eau et de conférer une tenue mécanique à l'aggloméré par cuisson du liant d'agglomération. On procède en général par calcination à des températures supérieures à 200°C, typiquement comprises entre 250°C et 700°C, préférentiellement entre 300°C et 650°C, généralement sous balayage gazeux oxydant et/ou inerte, avec notamment des gaz tels que l'oxygène, l'azote, l'air, un air sec et/ou décarbonaté, un air appauvri en oxygène, éventuellement sec et/ou décarbonaté. Cette calcination est conduite pendant quelques heures, par exemple entre 2 heures et 6 heures. [0041] L'éventuelle étape de zéolithisation peut être effectuée par immersion de l'aggloméré dans une solution basique alcaline, en général aqueuse, par exemple une solution aqueuse d'hydroxyde de sodium et/ou d'hydroxyde de potassium, dont la concentration est de préférence supérieure à 0,5 M. Ladite concentration est généralement inférieure à 5 M, de préférence inférieure à 4 M, avantageusement inférieure à 3 M. La zéolithisation s'opère de préférence à chaud (température supérieure à la température ambiante) typiquement à des températures de l'ordre de 80°C à 100°C, afin d'améliorer la cinétique du processus et ainsi réduire les durées d'immersion à moins de 8 heures. On ne sortirait cependant pas du cadre de l'invention en opérant à 8 des températures plus basses et des durées d'immersion plus longues. On ne sortirait également pas du cadre de l'invention en ajoutant, lors de cette étape de zéolithisation, une source de silice liquide ou solide dans la solution alcaline basique, par exemple du silicate de sodium ou de la silice dissoute. [0042] Grâce à l'étape h) de zéolithisation, on obtient la transformation en matière zéo- lithique, d'au moins une partie de la ou des argile(s) zéolithisable(s) contenue(s) dans le liant. On constate alors que la zéolithisation permet notamment de renforcer la résistance mécanique des adsorbants zéolithiques agglomérés. [0043] Selon ce mode opératoire et comme indiqué précédemment, on obtient aisément la zéolithisation d'au moins 50%, et de préférence d'au moins 70%, de préférence encore d'au moins 80% et de préférence encore d'au moins 85%, en poids de la ou des argile(s) zéolithisahle(s) contenue(s) dans le liant. On procède ensuite à un lavage à l'eau suivi d'un séchage. [0044] L'échange cationique réalisé à l'étape c) consiste à remplacer la totalité ou tout au moins la majeure partie des cations présents dans les sites échangeables du produit obtenu à l'étape h) par du lithium. [0045] On entend par sites échangeables, l'ensemble des sites échangeables des cristaux de zéolithe(s) et ceux formés par la zéolithisation éventuelle du liant, de sorte que la teneur en lithium (exprimée en oxyde de lithium Li2O) soit de préférence comprise entre 8% et 12% en poids, par rapport au poids total du matériau aggloméré zéolithique de la présente invention. [0046] Les techniques possiblement utilisables pour effectuer cet échange cationique sont ici encore bien connues de l'homme du métier, et décrites par exemple dans le brevet EP0893157 et peuvent par exemple consister en une mise en contact, par exemple par immersion et agitation éventuelle, à des températures comprises entre environ 10°C et 90°C, de préférence entre 20°C et 80°C, du produit obtenu à l'étape b) avec une solution aqueuse de sel de lithium, avantageusement de chlorure de lithium. Cette opération peut être répétée une ou plusieurs fois, éventuellement avec des solutions aqueuses de sel de lithium de concentrations variables, afin de pal-venir au taux d'échange souhaité, correspondant à la quantité de lithium, exprimé en quantité de Lie O présent dans le matériau aggloméré zéolithique, comme exprimé précédemment. [0047] Outre l'échange avec des cations lithium, il est également possible de procéder à un échange avec un ou plusieurs autres cations des Groupes IA, IIA, IIIA et IIIB (respectivement colonnes 1, 2, 13 et 3) de la classification périodique des éléments, mais aussi avec un ou plusieurs autres ions trivalents de la série des lanthanides ou terres-rares, l'ion zinc (II), l'ion cuivrique (II), l'ion chromique (III), l'ion ferrique (III), l'ion ammonium et/ou l'ion hydronium. [0048] L'opération de séchage est réalisée de manière classique, de préférence à une tem- 9 pérature généralement comprise entre 50°C et 200°C, par exemple à environ 120°C. [0049] L'activation est également réalisée selon des procédés connus et a pour but de fixer la teneur en eau, ainsi que la perte au feu du matériau aggloméré zéolithique dans des limites optimales. On procède en général par activation thermique, généralement sous balayage gazeux oxydant et/ou inerte, avec notamment des gaz tels que l'oxygène, l'azote, l'air, un air sec et/ou décarbonaté, un air appauvri en oxygène, éventuellement sec et/ou décarbonaté à des températures supérieures à 200°C, typiquement comprises entre 250°C et 700°C, préférentiellement entre 300°C et 650°C. Cette activation thermique est conduite pendant quelques heures, par exemple entre 2 et 6 heures. [0050] Le matériau aggloméré zéolithique selon la présente invention peut être utilisé dans de nombreuses applications, et peut être très avantageusement utilisé pour la séparation des gaz industriels ainsi que pour la séparation des gaz de l'air et notamment pour la production d'oxygène médical de haute pureté, et tout particulièrement dans des procédés modulés en pression, tels que par exemple les procédés VPSA N2/02 PSA N2/00 industriel, VPSA N2/02 médical et PSA Nn/02 médical, entre autres. [0051] Le matériau aggloméré zéolithique selon la présente invention présente le plus souvent une capacité d'adsorption massique d'azote (N2), mesurée sous 1 bar à 25°C, supérieure à 20 None g', de préférence supérieure à 22 Nem' ', de préférence encore supérieur à 24 Nce g', de préférence supérieure à 25 Nem' ', de préférence encore supérieure à 26 Ncml g', de manière tout particulièrement préférée supérieure à 27 Nem' g'. [0052] Les procédés d'adsorption mettant en oeuvre le matériau aggloméré zéolithique selon la présente invention sont le plus souvent de type PSA, VSA ou VPSA, et de préférence de type PSA ou VPSA pour la séparation N2/02 des gaz industriels et pour la séparation N2/02 dans les appareils de production d'oxygène médical. [0053] Le matériau aggloméré zéolithique selon la présente invention trouve ainsi une ap- plication tout particulièrement intéressante en tant qu'élément d'adsorption dans les concentrateurs d'oxygène d'assistance respiratoire. Selon un aspect particulièrement avantageux de l'invention, le matériau aggloméré zéolithique selon l'invention constitue la matière active d'une cartouche consommable d'adsorbant zéolithique, insérable dans un concentrateur d'oxygène d'assistance respiratoire, qu'il soit transportable, mobile, de préférence portatif. [0054] Ladite cartouche consommable d'adsorbant zéolithique comprenant au moins un matériau adsorbant zéolithique tel que défini précédemment fait également partie de la présente invention. Cette cartouche peut être de toute forme adaptée pour être facilement insérée et remplacée dans les concentrateurs d'oxygène d'assistance respiratoire. Selon un mode de réalisation ladite cartouche peut être préparée à partir du matériau aggloméré zéolithique selon l'invention sous forme de billes rendues cohésives entre elles grâce à au moins une résine, de préférence une résine polymère choisie parmi de préférence les homo- et/ou copolymères thermoplastiques et les polycondensais. [0055] Des exemples non limitatifs de telles résines polymères sont les polyoléfines, notamment le polyéthylène basse et/ou haute et/ou ultra-haute densité, le polypropylène, les copolymères d'éthylène, les copolymères d'éthylène-acétate de vinyle, les polyacryliques, les homo- et/ou copolymères d'acrylonitrile, les polyacrylates, les polyméthacrylates, les copolymères d'acrylatc et/ou les copolymères de méthacrylate, les polystyrènes et/ou les copolymères de styrène, les polyesters, p. ex. le polyéthylène téréphtalate, le polyhutylène téréphtalate, les polymères et copolymères halogénés tels que les polymères de poly(difluorure de vinylidène) (PVDF), les polymères et/ou copolymères de poly(tétrafluoroéthylène) (PTFE), les polyamides, tels que le polyamide-11 et polyamide-12, ainsi que d'autres polyamides pairs et impairs, les polyamides aromatiques, les polychlorures de vinyle, les polyuréthanes, les polyéthersulfones, les polyéthercétones, les polycarbonates, les résines époxy, les résines phénoliques, les résines thermodurcissables et les résines élastomères, et analogues, ainsi que les mélanges de deux ou plusieurs d'entre elles en toutes proportions. [0056] En variante, la cartouche consommable peut comprendre en outre ou à la place du matériau aggloméré zéolithique, un lit fixe de matériau aggloméré zéolithique selon l'invention. [0057] Selon encore un autre aspect, l'invention concerne un concentrateur d'oxygène d'assistance respiratoire, transportable, mobile, de préférence portatif, comprenant au moins un matériau aggloméré zéolithique, ou au moins un lit fixe d'adsorption, ou au moins un matériau composite, ou au moins une cartouche, tels qu'ils viennent d'être décrits ci-dessus. [0058] 11 a été observé que le matériau aggloméré zéolithique selon la présente invention présente une meilleure efficacité volumique que les matériaux adsorbants disponibles aujourd'hui. Ce gain en efficacité volumique offre de nombreux avantages parmi lesquels un des principaux est de permettre une réduction de la taille des équipements, notamment des concentrateurs d'oxygène d'assistance respiratoire. Méthodes d'analyse [0059] Les propriétés physiques du matériau aggloméré zéolithique selon l'invention sont évaluées par les méthodes connues de l'homme du métier, dont les principales d'entre elles sont rappelées ci-dessous. [0060] L'estimation du diamètre moyen en nombre des cristaux de zéolithe qui sont utilisés pour la préparation du matériau aggloméré zéolithique de l'invention, est réalisée par observation au microscope électronique à balayage (MEB). 11 [0061] Afin d'estimer la taille des cristaux de zéolithe sur les échantillons, on effectue un ensemble de clichés à un grossissement d'au moins 5000. On mesure ensuite le diamètre d'au moins 200 cristaux à l'aide d'un logiciel dédié, par exemple le logiciel Smile View de l'éditeur LoGraMi. La précision est de l'ordre de 3%. [0062] La taille retenue pour chaque cristal est celle de la plus grande section dudit cristal considéré. Les particules de taille inférieure à 0,5 pm qui pourraient éventuellement être présentes dans le matériau aggloméré zéolithique ne sont pas prises en considération dans le comptage. [0063] La distribution granulométrique résultante équivaut à la moyenne des distributions granulométriques observées sur chacun des clichés. La largeur du pic et le diamètre moyen en nombre sont calculés selon les méthodes classiques connues de l'homme du métier, en appliquant les règles statistiques de distribution gaussienne. [0064] Une analyse chimique élémentaire d'un matériau aggloméré zéolithique selon l'invention peut être réalisée selon différentes techniques analytiques connues de l'homme du métier. Parmi ces techniques, on peut citer la technique d'analyse chimique par fluorescence de rayons X telle que décrite dans la norme NF EN ISO 12677:2011 sur un spectromètre dispersif en longueur d'onde (WDXRF), par exemple Tiger S8 de la société Brukcr. [0065] La fluorescence X est une technique spectrale non destructive exploitant la photolu- minescence des atomes dans le domaine des rayons X, pour établir la composition élémentaire d'un échantillon. L'excitation des atomes généralement par un faisceau de rayons X ou par bombardement avec des électrons, génère des radiations spécifiques après retour à l'état fondamental de l'atome. On obtient de manière classique après étalonnage pour chaque oxyde une incertitude de mesure inférieure à 0,4% en poids. [0066] D'autres méthodes d'analyse sont par exemple illustrées par les méthodes par spec- trométrie d'absorption atomique (AAS) et spectrométrie d'émission atomique avec plasma induit par haute fréquence (ICP-AES) décrites dans les normes NF EN ISO 21587-3 ou NF EN ISO 21079-3 sur un appareil de type par exemple Perkin Elmer 4300DV. [0067] Le spectre de fluorescence X a l'avantage de dépendre très peu de la combinaison chimique de l'élément, ce qui offre une détermination précise, à la fois quantitative et qualitative. On obtient de manière classique après étalonnage pour chaque oxyde Si02 et A1,01, ainsi que les différents oxydes (tels que ceux provenant des cations échangeables, par exemple sodium), une incertitude de mesure inférieure à 0,4% en poids. La méthode ICP-AES est particulièrement adaptée pour mesurer la teneur en lithium qui permet de calculer la teneur en oxyde de lithium. [0068] Ainsi, les analyses chimiques élémentaires décrites ci-dessus permettent à la fois de vérifier le ratio Si/Al de la zéolithe utilisée au sein du matériau aggloméré zéolithique 12 et le ratio Si/AI du matériau aggloméré zéolithique. Dans la description de la présente invention, l'incertitude de mesure du ratio Si/AI est de ± 5%. La mesure du ratio Si/AI de la zéolithe présente dans le matériau aggloméré peut également être mesurée par spectroscopie de Résonance Magnétique Nucléaire (RMN) solide du silicium. [0069] La qualité de l'échange ionique est liée au nombre de moles du cation considéré dans le matériau aggloméré zéolithique après échange. Plus précisément, le taux d'échange par un cation donné est estimé en évaluant le rapport entre le nombre de moles dudit cation et le nombre de moles de l'ensemble des cations échangeables. Les quantités respectives de chacun des cations sont évaluées par analyse chimique des cations correspondants. Par exemple, le taux d'échange par les ions sodium est estimé en évaluant le rapport entre le nombre total de cation Ne et le nombre total de cations échangeables (par exemple Ca2+, Ba?-, Cs-, Ne, etc.), la quantité de chacun des cations étant évaluée par analyse chimique des oxydes correspondants (Na,0, CaO, K, O, BaO, Li,O, Cs20, etc.). Cette méthode de calcul comptabilise également les éventuels oxydes présents dans le liant résiduel du matériau aggloméré zéolithique. [0070] La résistance à l'écrasement en lit des matériaux adsorbants zéolithiques tels que décrits dans la présente invention est caractérisée selon la norme ASTM 7084-04. [0071] La masse volumique apparente du matériau aggloméré zéolithique selon la présente invention est mesurée comme décrit dans la norme DIN 8948/7.6. [0072] La pureté des zéolithes dans les matériaux adsorbants zéolithiques de l'invention est évaluée par analyse de diffraction aux rayons X, connue de l'homme du métier sous l'acronyme DRX. Cette identification est réalisée sur un appareil DRX de la marque Bruker. [0073] Cette analyse permet d'identifier les différentes zéolithes présentes dans le matériau aggloméré car chacune des zéolithes possède un diffractogramme unique défini par le positionnement des pics de diffraction et par leurs intensités relatives. [0074] Les matériaux adsorbants zéolithiques sont broyés puis étalés et lissés sur un porte échantillon par simple compression mécanique Les conditions d'acquisition du diffractograrmne réalisé sur l'appareil D8 ADVANCE de Bruker sont les suivantes : - tube Cu utilisé à 40 kV - 30 mA ; - taille des fentes de Soller = 2,5°, avec une largeur du surface d'irradiation de 16 mm ; - dispositif d'échantillon tournant : 10 tr.min ' ; - plage de mesure : 4°